(57)【要約】      （修正有）【課題】紫外から可視領域の光透過性に優れ、成形性に優れ、成形後の線膨張係数が低い樹脂組成物を提供する。【解決手段】分子内に２以上のＳｉＨ基を持つかご型シルセスキオキサンと、分子内にヒドロキシル基を２以上持つモノマーとを脱水素触媒の存在下で共重合させる。モノマーは分子長がかご型シルセスキオキサンと同程度であることが好ましく、かご型シルセスキオキサンに対し、０．５当量以上用いる。モノマーの量を調整することで、組成物を成形品としたときの密度や脆性を調整することができる。【選択図】なし【特許請求の範囲】
【請求項１】
分子内に２以上のＳｉＨ基を持つかご型シルセスキオキサンと、分子内にヒドロキシル基を２以上持つモノマーとを共重合させてなるポリシルセスキオキサン系化合物を含む組成物。
【請求項２】
請求項１記載の組成物であって、
前記モノマーが、炭素数７以上２０以下のアルカンジオールであることを特徴とする組成物。
【請求項３】
請求項１又は２に記載の組成物であって、
前記モノマーが、複数種のモノマーからなることを特徴とする組成物。
【請求項４】
請求項１ないし３のいずれか一項に記載の組成物であって、
前記かご型シルセスキオキサンが、式（１）の構造単位を持つシルセスキオキサンであることを特徴とする組成物。
【化１】
2019019287.tif 000007
【請求項５】
請求項１ないし４のいずれか一項に記載の組成物であって、
前記かご型シルセスキオキサンと前記モノマーのヒドロキシル基とのモル比は、前記かご型シルセスキオキサンのＳｉＨ基の数をｎ（但し、ｎはかご型シルセスキオキサンの頂点の数をｍとするとき、２≦ｎ≦ｍを満たす数である）とするとき、１：１〜１．５ｎであることを特徴とする組成物。
【請求項６】
分子内に２以上のＳｉＨ基を持つかご型シルセスキオキサンと、分子内にヒドロキシル基を２以上持つモノマーとを所定のモル比に調整し、前記シルセスキオキサン及び前記モノマーの少なくとも一方が溶解性を持つ溶媒中に混合拡散し、脱水素触媒の存在下で脱水素反応させて共重合するステップを含むポリシルセスキオキサン系化合物の製造方法。
【請求項７】
請求項６に記載のポリシルセスキオキサン系化合物の製造方法であって、
製造に用いる前記シルセスキオキサンの量より少ない量の前記シルセスキオキサンと、前記モノマーとを、脱水素触媒の存在下で脱水素反応させる第一のステップと、
前記第一のステップの後に、前記シルセスキオキサンの残量と溶媒及び脱水素触媒とを追加して、さらに脱水素反応を進行させて共重合するステップと、を含むポリシルセスキオキサン系化合物の製造方法。
【請求項８】
請求項６又は７に記載のポリシルセスキオキサン系化合物の製造方法であって、
反応終了前後において、前記シルセスキオキサンの未反応のＳｉＨ基を終端する終端剤を添加するステップをさらに含むことを特徴とするポリシルセスキオキサン系化合物の製造方法。
【請求項９】
請求項６ないし８のいずれか一項に記載のポリシルセスキオキサン系化合物の製造方法であって、
反応終了前後において、前記モノマーの未反応のヒドロキシル基を終端する終端剤を添加するステップをさらに含むことを特徴とするポリシルセスキオキサン系化合物の製造方法。
【請求項１０】
請求項１ないし５のいずれか一項に記載の組成物を成形してなるフィルム。
【請求項１１】
発光素子を封止する封止材であって、請求項１ないし５のいずれか一項に記載の組成物からなる封止材。
【発明の詳細な説明】
【技術分野】
【０００１】
本発明は、ＬＥＤ等の封止材料や光学材料などに好適な樹脂組成物に関し、特にポリシルセスキオキサン系化合物を含む樹脂組成物に関する。
【背景技術】
【０００２】
従来、軽量化やコストの観点から各種の樹脂が光学材料として用いられている。例えば、樹脂レンズとして、軽量化やコストの観点からポリカーボネートやアクリル樹脂などの成形品が用いられている。またポリエステル（ＰＥＴ）、ポリエチレンナフタレート（ＰＥＮ）などは、透明性を活かし光学フィルムや保護フィルムとして用いられている。さらにＬＥＤ等の発光装置では、光取出しの向上のために樹脂封止剤が用いられ、その樹脂として耐熱性の優れるエポキシ樹脂が多用されている。
【０００３】
近年のＬＥＤの高出力化に伴い、上記樹脂を用いた光学材料を高出力かつ高輝度のＬＥＤに応用した場合、その光による熱エネルギー、光エネルギーによって急速に劣化が起き、製品寿命が短くなるという問題がある。このため光学材料として用いる樹脂には従来に増して耐光性の向上が求められている。
【０００４】
シリコーン樹脂には耐光性に優れるものもあるが、一般に線膨張係数が大きく、さらにヤング率が低く、弾性率も高いため光学レンズなどの成形品やフィルムには適さない。
【０００５】
一方、熱的・機械的特性の優れる機能性材料として、シルセスキオキサン（ＰＯＳＳ）を用いた材料が開発されている（非特許文献１）。シルセスキオキサンは、主鎖骨格がＳｉ−Ｏ結合からなるシロキサン系化合物で、骨格に種々の機能性基を導入することで、その機能を反映させた材料を得ることが期待されている。骨格に構造としては、かご型、ハシゴ型、ランダム型などの構造が知られており、非特許文献１にはかご型ＰＯＳＳを特定の触媒の存在下で水等と反応させることにより、ポリマー化することが記載されている。
【０００６】
また特許文献１、２には、Ｒ１ＳｉＯ３／２を繰り返し単位とするハシゴ型ポリシルキオキサン或いはそれとシリコーンオリゴマーを含むＬＥＤ封止用組成物が開示され、さらに特許文献３には、シルセスキオキサンとアルケニル基を含むオルガノポリシロキサンとの反応物である熱硬化型シリコーン樹脂が開示されており、この樹脂を半導体装置の封止材として用いることが記載されている。
【先行技術文献】
【特許文献】
【０００７】
【特許文献１】特開２０１６−９８２４５号公報
【特許文献２】特開２０１６−９８２４６号公報
【特許文献３】特開２０１２−１０２１６７号公報
【非特許文献】
【０００８】
【非特許文献１】Ｊ  Ｓｏｌ−Ｇｅｌ  Ｓｃｉｅ  Ｔａｃｈｎｏｌ  ＤＯＩ  １０．１００７／ｓ１０９７１−０１６−３９９８−ｚ  “Ｓｙｎｔｈｅｓｅｓ  ｏｆ  ｃａｇｅ  ｏｃｔａｓｉｌｉｃａｔｅ  ｐｏｌｙｍｅｒｓ”
【発明の概要】
【発明が解決しようとする課題】
【０００９】
樹脂を光学フィルムや光学レンズ等の成形品等として用いる場合、透明性や耐光性などの性質に加えて、樹脂の熱的形状安定性、例えば線膨張係数も重要な要素となる。熱的形状安定性は、単にそれ自体の形状安定性のみならず、接触する部材との熱膨張差が小さいことが要求される。例えば、実装基板等に用いられるエポキシ樹脂やポリカーボネート等の線膨張係数は１００（×１０−６／Ｋ）未満、封止材に封止される配線である金属（Ｃｕ等）の線膨張係数はさらに低い。これに対し封止材料の線膨張係数が大きく、実装基板との熱膨張差が大きいと熱履歴を受けることにより両者の間に剥がれやずれを生じやすくなる。
【００１０】
しかし例えば非特許文献１や特許文献１に記載された材料ではこれらの特性について考慮されていない。また特許文献１〜３に記載されたオルガノポリシロキサンは、封止材料としての適用性はあるものの成形品やフィルムには適していない。
【００１１】
本発明は、光学特性や耐光性に優れ、且つ低線膨張係数を持つ新規な樹脂組成物を提供することを課題とする。
【課題を解決するための手段】
【００１２】
本発明は、分子内に２以上のＳｉＨ基を持つかご型シルセスキオキサンとヒドロキシル基を２以上持つモノマー分子とを脱水素反応させることで得られるポリマーが、紫外・可視領域での透過特性に優れ、且つ低線膨張係数であることを見出し、なされたものである。
【００１３】
すなわち本発明のポリシルセスキオキサン系化合物を含む組成物は、分子内に２以上のＳｉＨ基を持つかご型シルセスキオキサンとヒドロキシル基を２以上もつモノマー分子とを脱水素反応させることで得られる化合物を含む樹脂組成物である。
【００１４】
ヒドロキシル基を持つモノマーをシルセスキオキサンのＳｉ−Ｈ基と反応させることで、シルセスキオキサンがモノマーを介してつながった共重合体を形成する。耐光性がありかつ耐熱性を持ち剛直なかご型シルセスキオキサンを用い、ポリマー分子内に取り込むことで、より多くの量の剛直構造を取り込みポリマーとしての耐熱性、耐光性、低熱膨張性の効果をえることができる。
【００１５】
かご型シルセスキオキサンを単にフィラーとしてポリマーに混ぜ込むだけでは、高濃度に添加することが難しく、溶媒やポリマーとの相溶性もあるため凝集により添加の効果が得られにくく、また屈折率差による散乱といった問題が起こりうるが、本発明はかご型シルセスキオキサンをポリマー化することで、このような問題を解決することができる。
【００１６】
またモノマーの分子構造は光学特性に影響を与えるが、本発明では、特定のモノマーを用いることで、光学材料に適した組成物を提供することができる。
【図面の簡単な説明】
【００１７】
【図１】（Ａ）〜（Ｃ）は、本発明のシルセスキオキサンポリマー含有組成物からなる成形品の例を示す図。
【図２】（Ａ）、（Ｂ）は、本発明のシルセスキオキサンポリマー含有組成物を封止材或いは接着剤として用いた発光装置の一例を示す図。
【図３】アルカンジオールの炭素数と線膨張係数との関係を示すグラフ。
【図４】実施例の透過光スペクトルを示す図。
【図５】機械的強度を測定する方法を説明する図。
【図６】実施例の透過光スペクトルを示す図。
【図７】実施例の透過光スペクトルを示す図。
【発明を実施するための形態】
【００１８】
以下、本発明の組成物とその製造方法の実施形態を説明する。
本発明の組成物は、主として、かご型シルセスキオキサンと分子中にヒドロキシル基を２以上もつモノマーとを脱水素反応により共重合したシルセスキオキサン系ポリマーを含み、脱水素反応の触媒や反応に使われなかったかご型シルセスキオキサンやモノマーの少量を含んでいてもよい。また未反応の官能基を終端させる終端剤を添加した場合には、終端剤を含んでいてもよい。
【００１９】
以下、本発明の組成物に含まれる化合物とその材料となる物質について説明する。
【００２０】
本発明で用いるかご型シルセスキオキサンは、基本構成単位が式（１）で表されるＱ単位のシルセスキオキサンである。
【化１】
2019019287.tif 000002
Ｑ単位のシルセスキオキサンには、ブロックを構成するＳｉ原子の数によって、Ｑ８、Ｑ１０、Ｑ１２が知られており、これらのいずれを用いてもよい。以下の説明では、代表としてＱ８を例に説明する。本発明で用いるＱ８のシルセスキオキサンは、式（２）で表され、分子中にＳｉ−Ｈ基を２つ以上有するものを用いる。
【００２１】
【化２】
2019019287.tif 000003
【００２２】
具体的には、オクタキスジメチルシロキシオクタシルセスキオキサン、オクタキスジエチルシロキシオクタシルセスキオキサン、オクタキスメチルエチルシロキシオクタシルセスキオキサンなどが挙げられる。
【００２３】
分子中にＳｉ−Ｈ基が２つ以上存在することで、後述するジオールを介して、シルセスキオキサンと結合しポリマーを形成することができる。
【００２４】
なおシルセスキオキサンの一部を、シルセスキオキサン以外のシロキサンで置換してもよい。シルセスキオキサン以外のシロキサンとして、例えば、１，１，３，３−テトラメチルジシロキサン、１，１，３，３，５，５−ヘキサメチルトリシロキサン、１，３，５−トリメチルシクロトリシロキサン、２，４，６，８−テトラメチルシクロテトラシロキサン、２，４，６，８，１０−ペンタメチルシクロペンタシロキサンなどが挙げられる。シルセスキオキサンの一部をこのようなシロキサンで置換することにより、組成物の脆性が強くなるのを抑制することができる。シルセスキオキサンを置換するシロキサンの量は、シルセスキオキサンに対するモル比で４以下、好ましくは１以下とする。
【００２５】
分子中にヒドロキシル基を２以上もつモノマーは、そのヒドロキシル基が上述したシルセスキオキサンのＳｉＨ基と脱水素結合して、ポリマー化するモノマーであり、具体的には１，４−ブタンジオール、２，３−ブタンジオール、１，６−ヘキサンジオール、１，１０−デカンジオール、１，１２−ドデカンジオール、１，１６−ヘキサデカンジオール等の脂肪族系ジオール（アルカンジオール）、１，４−シクロヘキサンジオール、１，３−アダマンタンジオール等の脂環式ジオール、１，４−ジヒドロキシベンゼン、１，４−ベンゼンジメタノール、ビスフェノールM、ビスフェノールP、２，６−ナフタレンジオール等の芳香族系ジオール、シロキサン系ジオールなどのジオール類、さらに低分子量のポリエチレングリコール等のオリゴマーも用いることができる。ただし、ヒドロキシル基を２もつジオール類に限らず、トリオール類といった３以上もつモノマーでもよい。なお、水もジオールモノマーとして利用可能であるが、分子長が短いことから、ポリマーとして脆性の低い組成物が得られにくい。
【００２６】
このうち、特に直鎖炭素鎖のアルカンジオールは近紫外域での光の吸収が少なく、近紫外域での高い透過率を得ることができる。ただし直鎖炭素鎖のアルカンジオール以外のモノマーであっても、青色や紫外光の影響による劣化が少ない分子構造のモノマーであれば同様に高い透過率を実現できる。またこれらモノマーは分子中にフッ素を含有していてもよい。さらにモノマーに含む官能基（ヒドロキシル基）の数は２つ以上でもよい。
【００２７】
モノマーの分子構造や分子の長さは、生成するポリマーの熱膨張率及びポリマー密度に大きな影響を持つ。例えば、モノマーの分子長が長くなるほど、モノマーの影響により熱膨張係数が大きくなる。また、分子長が短いほど低熱膨張化しやすくなるが、シルセスキオキサンにより脆性が強くなる。アルカンジオールの場合、分子の長さを変えた際にドデカンジオールに相当する部分で最も熱膨張係数を下げることができる。これは、シルセスキオキサン（Ｑ８）の分子長がドデカンジオール（炭素数１２）に近いため、ポリマー分子が互いに密になっていることによる効果と思われる。
【００２８】
従ってモノマーのその分子長が、炭素数７〜２０、好適には炭素数１０〜１６のアルカンジオールモノマーに相当する分子長であることが好ましい。
炭素数を７以上とすることにより、ポリマー化して得られる化合物の脆性が抑制され、成形品やフィルムに加工する際に割れたり、亀裂が入ったりすることがなく、また変形応力に対し強い耐性を示す。また炭素数を２０以下とすることにより、熱的な形状安定性が増し、線膨張率係数を低く抑えることができる。
【００２９】
モノマーは、シルセスキオキサン１分子に対し、０．５当量以上が好ましい。モノマー分子の量を０．５当量以上とすることで、組成物中に単独で存在するモノマー分子やシルセスキオキサンを減らし、成型後に成形品やフィルムとしての形状を保つ組成物が得られる。但し、モノマーの量（モル比）が０．５未満では架橋が不足し、シルセスキオキサンが平均で２点以上架橋できない部分が多くなり、組成物の強度が低下する。また、モル比がより大きくなると、架橋密度は高くなるが組成物の脆性が強くなり、更に増えると未反応のヒドロキシ基をもつモノマーが増える。従ってモル比は０．５〜ｎ／２が好ましく、脆性を抑えるためには１〜２が最も好ましい。
【００３０】
具体的には、シルセスキオキサン（ＳＳ）に対するモノマーのヒドロキシル基の比で、
ＳＳ：ＯＨ基＝１：１〜ｎ
である。ここで、ｎはシルセスキオキサンのＳｉＨ基の数（但し、ｎは２以上でシルセスキオキサンの頂点の数以下の整数）である。
【００３１】
また終端剤として、分子中にヒドロキシル基を１個持つアルコール等を添加する場合を考慮すると、
ＳＳ：ＯＨ基＝１：１〜（３／２）ｎ  但し、（３／２）ｎ≧ｎ＋２
である。好ましくは、ＳＳ：ＯＨ基＝１：２〜ｎ＋２、より好ましくはＳＳ：ＯＨ基＝１：２〜４である。ＳＳ：ＯＨ基を１：２以上とすることにより、フィルムの架橋密度を上げ、熱的及び機械的特性を向上することができる。またＳＳ：ＯＨ基を１：４以下とすることで、架橋密度が高すぎて脆性が強くなるのを防止することができる。
【００３２】
上述した範囲において、シルセスキオキサンに対するモノマーのモル比を調整することにより、架橋密度を調整することができ、それにより最終的な用途に合わせた組成物を得ることができる。
【００３３】
シルセスキオキサンとモノマー分子を脱水素反応させる触媒としては、ジエチルヒドロキシルアミン、白金系触媒など公知の脱水素反応触媒を用いることができる。組成物をそのまま例えば光学材料の封止材や成形品に利用する場合には、ジエチルヒドロキシルアミンが好適である。
【００３４】
脱水素反応において反応端であるヒドロキシル基を終端させるための終端剤としては、上述したモノマー分子と同様の骨格を有し官能基が１つのモノマーを用いてもよいし、メタノールやエタノールなどの分子量が比較的小さいアルコール類を用いてもよい。更には、１，１，１，３，３，３−ヘキサメチルジシラザンといったシラザン類を用いてもよい。なお終端剤は反応の最終段階で添加される。
【００３５】
次に本発明のシルセスキオキサンとモノマー分子との反応生成物であるポリマーを含む組成物の製造方法を説明する。
【００３６】
本発明の組成物は、上述したシルセスキオキサン及びモノマー分子を所定の割合で反応容器に投入するとともに脱水素反応触媒と溶媒を加え、加温下で撹拌しながら反応を行わせることにより製造する。
【００３７】
溶媒としては、シルセスキオキサン及びモノマー分子の少なくとも一方が溶解性を持つ溶媒であればよい。例えばシルセスキオキサンの溶解性が高い溶媒として、テトラヒドロフラン、トルエン、クロロホルムなどが挙げられる。
【００３８】
反応温度は反応溶媒の沸点より高い温度が好ましいが、テトラヒドロフランにおいては６５〜７５℃が好ましく、また空気中の水分子と反応してしまうためＡｒ等の不活性ガス雰囲気で行うことが好ましい。反応時間は特に限定されないが、１〜１００時間程度、保温と撹拌を継続することにより脱水素反応が進行する。反応は、一段階で行ってもよいし、多段階で行ってもよい。多段階の場合、第一段階の反応では投入すべきシルキオキサンの一部のみを反応させ、第一段階の反応終了後にシルセスキオキサンを追加投入する。
【００３９】
その後、終端剤を添加し、モノマー分子のヒドロキシル基を終端する。最後に必要に応じて溶媒を適宜、蒸発除去し、本発明の樹脂組成物を得る。
【００４０】
本発明の樹脂組成物の主な特性は、以下のとおりである。
３００ｎｍ〜３８０ｎｍの紫外域の光透過率：９０％以上
線膨張係数（硬化後）：１７０ｐｐｍ／Ｋ以下
なお光透過率は、本発明の樹脂組成物を厚み１００μｍのフィルムとしたときに、このフィルムを透過する光を分光光度計（島津製作所製：ＵＶ−３１００）で測定した透過光スペクトル（２５０ｎｍ〜８００ｎｍ）から得た値である。また線膨張係数は、同フィルムを試料幅５ｍｍ、測定長２０ｍｍとして熱機械分析装置（島津製作所製：ＴＭＡ−６０）で測定した値である。
【００４１】
このようにして得られる本発明の樹脂組成物は、溶媒を除去しない前の状態では、粘性のある液状であり、成形後溶媒を加熱除去することにより硬化し、例えば、図１（Ａ）〜（Ｃ）に示すような光学フィルム１０や光学レンズ１５に成形することができる。例えばフィルムの場合、溶媒除去前の組成物を基材１１に塗布し、薄膜状にした後、加熱乾燥して溶媒を除去することでフィルムを製造することができる。このようなフィルムは、基材１１に対する保護フィルムとして機能することも可能であるし（図１（Ａ））、剥離性表面を持つ基材を用いた場合には、基材から剥離し、シルセスキオキサンのポリマーを主成分とするフィルム（図１（Ｂ））を得ることも可能である。
【００４２】
本発明のフィルム或いは光学レンズは、紫外域から可視光まで高い光透過率を有しているので、光の損失がなく、従来の光透過性材料と同様の用途に用いることができ、しかも耐熱性に優れ、高出力且つ高輝度ＬＥＤを光源とする光学装置に好適である。
【００４３】
また本発明の樹脂組成物は、粘度を調整し、ＬＥＤ等光学部品の封止材として用いることが可能である。例えば図２（Ａ）に示すような発光装置２０のＬＥＤ素子２１の封止材として用いることができる。この発光装置２０は、基板２５の上にＬＥＤ素子２１を搭載し、基板２５に形成された電極パッドとＬＥＤ素子２１の電極とを金や銅などの金属製線材でボンディングし、ＬＥＤ素子２１の周囲に光反射面を持つ壁部材２３を配置した構造を持つ。壁部材２３で囲まれた空間をポッティング等の手法により封止材２２で充填した後、封止材２２を硬化させる。封止材には、必要に応じて蛍光体粉末等の波長変換材料を含有せしめてもよい。
【００４４】
この発光装置２０では、封止材２２として用いた本発明のポリシルセスキオキサン含有組成物がＬＥＤ素子の発光波長である紫外域の吸収がないので、ＬＥＤからの光を有効に利用することができる。また、ポリシルセスキオキサンの線膨張係数とワイヤボンディングの金属材料やＬＥＤ発光素子の線膨張係数との差が小さいので、封止材の剥がれ落ちを抑制できる。
また図２（Ｂ）に示すように、ＬＥＤ素子２１の上を蛍光体板２４などで覆った形状の発光装置２００では、壁部材２３と蛍光体板２４とを接着する接着剤２６として、本発明のポリシルセスキオキサン含有組成物を用いることも可能である。なお図２に示す発光装置は、それぞれ一例であって、本発明の樹脂組成物は種々の形態の発光装置において封止材や接着剤として用いることができる。
【００４５】
さらに本発明の樹脂組成物は、低線膨張係数の特性を生かし、上述した用途の他に、実装基材や実装基材を覆う絶縁コーティング材料、塗料など従来の樹脂に代わる材料として使用することができる。またその用途に応じて、種々の添加物や顔料などを加えて利用することが可能である。
【実施例】
【００４６】
＜実施例１＞
５０ｍＬの二口ナスフラスコに、オクタキスジメチルシロキシオクタシルセスキオキサン０．５ｇ（４．９１×１０−４モル）、１，１０−デカンジオール０．１７５ｇ（９．８２×１０−４モル）、及び溶媒としてテトラヒドロフラン５ｍＬを投入した。二口ナスフラスコに冷却管とＡｒガス導入管を接続しＡｒ環境下にて圧力を大気圧に保ち、二口ナスフラスコをオイルバスにて７０℃に温め、撹拌子にてスターラーで７００ｒｐｍで保温、撹拌を実施した。保温と撹拌が定常状態に達した後、触媒としてジエチルヒドロキシルアミンを２５μＬ（２．４４×１０−４モル）投入し、１時間反応させた。その後、上記と同量のオクタキスジメチルシロキシオクタシルセスキオキサン、テトラヒドロフラン、及びジエチルヒドロキシルアミンを投入し、更に２時間反応させた。反応後、ロータリーエバポレーターにて濃縮を行い、濃縮液を基材（ＰＴＦＥフィルム：厚さ０．１ｍｍ）に塗布し、バーコーターにて厚みが一定になるよう薄膜状に広げ、１５０℃まで昇温し９０分間放置し、厚み１００μｍのフィルムを作成した。
【００４７】
＜実施例２、３、比較例１＞
実施例１の１，１０−デカンジオールの代わりに、表１のアルカンジオールモノマー（９．８２×１０−４モル）を用い、モノマーに応じて、触媒であるジエチルヒドロキシルアミンの量を表１記載のように変えて、それ以外は実施例１と同様にして、厚み１００μｍのフィルムを作成した。
【表１】
2019019287.tif 000004
【００４８】
［線膨張係数の測定］
実施例１〜３のフィルムに対し、熱機械分析装置（島津製作所製：ＴＭＡ−６０）を用いて線膨張係数を測定した。結果を図３のグラフに示す。同グラフにおいて横軸はアルカンジオールモノマーの炭素数、縦軸は線膨張係数（ｐｐｍ／Ｋ）である。
【００４９】
このグラフからわかるように、実施例１〜３の線膨張係数はいずれも１７０ｐｐｍ／Ｋ以下の値を示し、一般的なシリコーン樹脂の線膨張係数２５０〜４００ｐｐｍ／Ｋに比べ十分低い線膨張係数であった。また本来は、炭素数が長くなるほど直鎖分子部分の分子運動がしやすく、線膨張係数が増加をすると考えられるが、このシルセスキオキサンポリマーでは、炭素数１２の１，１２―ドデカンジオールとシルセスキオキサンとの共重合体において最も線膨張係数が低下した。これは、線膨張係数にはシルセスキオキサンの大きさも影響しており、シルセスキオキサンと同等の分子長であるジオールモノマーを用いることで、線膨張係数の増大を抑制できるためと考えられる。なお炭素数６の１，６−ヘキサンジオールを用いた比較例１のポリマーは脆性が強く、フィルム状に成形するとガラスライクな性質が強く、フィルムの線膨張係数を測ることができなかった。これはジオールモノマーの分子長が短いほど、シルセスキオキサンの性質が強くなり、脆性が強くなるためと考えられる。
【００５０】
＜実施例４＞
５０ｍＬの二口ナスフラスコに、オクタキスジメチルシロキシオクタシルセスキオキサン０．５ｇ（４．９１×１０−４モル）、１，１０−デカンジオール０．１７５ｇ（９．８２×１０−４モル、オクタキスジメチルシロキシオクタシルセスキオキサンに対するモル比（以下単にモル比という）＝２）、及びテトラヒドロフラン５ｍＬを投入した。二口ナスフラスコに冷却管とＡｒガス導入管を接続しＡｒ環境下にて圧力を大気圧に保ち、二口ナスフラスコをオイルバスにて７０℃に温め、撹拌子にてスターラーで７００ｒｐｍで保温、撹拌を実施した。保温と撹拌が定常状態に達した後、触媒としてジエチルヒドロキシルアミンを５μＬ（４．８９×１０−５モル）投入し、６時間反応させた。６時間反応させた後に、上記と同量のオクタキスジメチルシロキシオクタシルセスキオキサン)とテトラヒドロフラン、及びジエチルヒドロキシルアミンを投入し、更に１２時間反応させた。反応後、ロータリーエバポレーターにて濃縮を行い、濃縮液を基材（ＰＴＦＥフィルム：厚さ０．１ｍｍ）に塗布し、バーコーターにて厚みが一定になるよう薄膜状に広げ、１５０℃まで昇温し９０分間放置し、厚み１００μｍのフィルムを作成した。
【００５１】
＜実施例５〜８、比較例２＞
実施例４の１，１０−デカンジオールの代わりに、表２のアルカンジオールモノマー（９．８２×１０−４モル）を用い、モノマーに応じて、触媒であるジエチルヒドロキシルアミンの量を表２記載のように変えて、それ以外は実施例４と同様にして、厚み１００μｍのフィルムを作成した。
【表２】
2019019287.tif 000005
【００５２】
［透過スペクトルの測定］
得られたフィルムの透過率スペクトルを分光光度計（島津製作所製：ＵＶ−３１００）により測定した。結果を図４に示す。図４のスペクトルからわかるように、実施例４〜８のフィルムは、いずれも３８０ｎｍ以下の紫外域において２５０ｎｍまで高い透過率を得ることができた。またモノマーの炭素数の違いによる吸収波長帯の変化はほとんどなく、ベンゼン環を含むベンゼンジメタノールを用いた実施例７においてはベンゼン環を含むにも関わらず一定の紫外域においても高い透過率をもつ組成物を得ることができた。さらにヒドロキシ基を３つ持つアルカントリオールを用いた実施例６においても、アルカンジオールと変わらない透過率をもつ組成物を得ることができた。また、直鎖シロキサン構造をもつモノマーを用いた実施例８においてもシロキサン由来の紫外域における高い透過率を得ることができた。このように直鎖のアルカンジオール、トリオールを用いた場合にもシロキサンと変わらない高い透過率を得ることが確認された。
【００５３】
［機械的強度の測定］
実施例４〜実施例８及び比較例２の各フィルムについて、以下の方法で機械的強度（脆性）を評価した。
【００５４】
線膨張係数の測定に使用した金属固定治具を用い、図５に示すようにフィルム両端をつまみ幅が２０ｍｍになるように固定した。治具で挟まれた試料は５ｍｍ×２０ｍｍ×０．１ｍｍの大きさとなる。フィルムが垂直になるように片方の治具を持ち上げ、引張測定が可能な位置に移動できるかを評価した。結果を表２に示す。表２において、垂直な位置に持ち上げられた場合を「○」、垂直に持ち上げる前に割れた場合を「×」とした（以下、同じ）。
【００５５】
表２に示すように、モノマーとして１，６−ヘキサンジオールを用いた比較例２のポリマーは１０ｍｍ程度で簡単に割れてしまい、引張測定を実施することができなかった。割れた比較例２のフィルムは破断面が劈開されたような断面で脆性破壊が優位なものと考えられる。他の実施例４〜実施例８は、いずれも２０ｍｍまで持ち上げることができた。但し、フィルムが脆性を持っているため引張測定までは実施できなかった。
【００５６】
＜実施例９〜実施例１２、参考例３＞
モノマーの量や種類を表３のように変更し、それ以外は実施例４と同様にして厚み１００μｍのフィルムを作成した。
【表３】
2019019287.tif 000006
【００５７】
［透過スペクトルの測定］
実施例９〜実施例１２のフィルムについても実施例４と同様に透過率スペクトルを測定し。結果を、比較例２の結果と共に図６に示す。図６のスペクトルからわかるように、実施例９〜１２のフィルムは、いずれも３８０ｎｍ以下の紫外域において２５０ｎｍまで高い透過率を得ることができた。
【００５８】
［機械的強度の測定］
実施例９〜実施例１２の各フィルムについて、機械的強度（脆性）を実施例４と同様の方法で測定した。その結果を表３に示す。モノマー量がシルセスキオキサン５×１０−４モルに満たない参考例３のフィルムでは、ポリマーの架橋密度が低いためフィルムそのものの引張強度が低いため、フィルムには適していないことがわかった。但し、フィルム以外の用途に適用することは可能である。
【００５９】
＜実施例１３＞
実施例４では、シロキサン化合物としてオクタキスジメチルシロキシオクタシルセスキオキサン（４．９１×１０−４モル）のみを用いたが、実施例１３では、その代わりに、オクタキスジメチルシロキシオクタシルセスキオキサン０．２５ｇ（２．４６×１０−４モル）と１，３，５，７−テトラメチルシクロテトラシロキサン０．０５９ｇ（２．４６××１０−４モル）とを用い、それ以外は実施例４と同様にして厚み１００μｍのフィルムを作成した。
【００６０】
［透過スペクトルの測定］
得られたフィルムの透過率スペクトルを測定した。結果を、比較例２の結果と共に図７に示す。図７のスペクトルからわかるように、実施例１３のフィルムは、いずれも３８０ｎｍ以下の紫外域において２５０ｎｍまで高い透過率を得ることができた。シルセスキオキサンの一部代替としてシロキサン構造をもつ環状シロキサンモノマーを導入しても、シロキサン由来の紫外域における高い透過率を得ることができた。このようにシルセスキオキサンの一部代替としてシロキサン構造を導入した場合にも高い透過率を得ることが確認された。
【００６１】
［機械的強度の測定］
シルセスキオキサンの一部代替としてシロキサン構造をもつ環状シロキサンモノマーを導入した場合の機械的強度（脆性）を実施例４と同様の方法で測定した。その結果、割れることなく２０ｍｍまで持ち上げることができた。シルセスキオキサンの一部をシロキサン構造に置き換えることで、フィルムとして曲げ耐性が向上していることが確認された。但し、フィルムが脆性を持っているため引張測定までは実施できなかった。
【符号の説明】
【００６２】
１０・・・フィルム、１５・・・光学レンズ、２０・・・発光装置、２１・・・ＬＥＤ素子、２３・・・壁部材、２５・・・基板
【図１】
2019019287.tif 000008
【図２】
2019019287.tif 000009
【図３】
2019019287.tif 000010
【図４】
2019019287.tif 000011
【図５】
2019019287.tif 000012
【図６】
2019019287.tif 000013
【図７】
2019019287.tif 000014